(57)【要約】【課題】  室温で硬化し、十分な硬化速度を有するとともに、良好な深部硬化性及び接着性を示す、ケイ素官能性基含有ポリマーを含む、室温硬化性組成物を提供する【解決手段】  （Ａ）水酸基及び加水分解性基から選ばれるケイ素官能性基を少なくとも１個有するケイ素官能性基含有ポリマー  １００重量部、並びに  （Ｂ）白金含有化合物、ロジウム含有化合物、イリジウム含有化合物及びパラジウム含有化合物から選ばれる硬化触媒  金属換算で０．０００１〜２重量部を含む、室温硬化性組成物。【選択図】  なし【特許請求の範囲】
【請求項１】
（Ａ）水酸基及び加水分解性基から選ばれるケイ素官能性基を少なくとも１個有するケイ素官能性基含有ポリマー  １００重量部、並びに
（Ｂ）白金含有化合物、ロジウム含有化合物、イリジウム含有化合物及びパラジウム含有化合物から選ばれる硬化触媒  金属換算で０．０００１〜２重量部
を含む、室温硬化性組成物。
【請求項２】
（Ｂ）成分が、アルコール錯体である、請求項１記載の室温硬化性組成物。
【請求項３】
（Ｂ）成分が、亜リン酸トリフェニル錯体である、請求項１記載の室温硬化性組成物。
【請求項４】
（Ａ）成分が、２３℃における粘度が２０〜１,０００,０００ｍＰａ・ｓであり、
式（１）：
【化１】
2010111744.tif 000011
（式中、
Ｒ1 及びＲ2 は、それぞれ独立に、置換又は非置換の炭素数１〜２０の炭化水素基であるか、あるいは（Ｒ’）３ ＳｉＯ−（Ｒ’は、それぞれ独立に、置換又は非置換の炭素数１〜２０の炭化水素基である）であり、
Ｘは、それぞれ独立に、水酸基又は加水分解性基であり、
ａは、０、１、２又は３であり、ｂは、０、１又は２であり、ａとｂとが同時に０になることはなく、
ｍは、０〜１９の整数である）で示される基を少なくとも１個有し、主骨格がポリエーテル、ポリエステル、ポリオレフィン、ビニル系ポリマー及びポリシロキサンから選ばれる、ケイ素官能性基含有ポリマーである、請求項１〜３のいずれか１項記載の室温硬化性組成物。
【請求項５】
（Ａ）成分が、２３℃における粘度が２０〜１，０００，０００ｍＰａ・ｓであり、ポリオキシプロピレンポリオールとγ−イソシアナトプロピルトリアルコキシシランとをウレタン化反応させて得られ、式（２）：
【化２】
2010111744.tif 000012
（式中、Ｒ3は、互いに独立して、炭素数１〜４のアルキル基である）で示される基を少なくとも１個有する、ケイ素官能性基含有ポリマーである、請求項１〜４のいずれか１項記載の室温硬化性組成物。
【請求項６】
（Ａ）成分が、式（１１）：
【化３】
2010111744.tif 000013
（式中、
Ｒ4 は、それぞれ独立に、置換又は非置換の炭素数１〜２０の炭化水素基であるか、あるいは（Ｒ’）３ ＳｉＯ−（Ｒ’は、それぞれ独立に、置換又は非置換の炭素数１〜２０の炭化水素基である）であり、
Ｙは、それぞれ独立に、水酸基又は加水分解性基であり、
ｃは、０、１、２又は３であり、ｄは、０、１、２又は３であるが、ｃとｄとが同時に３になることはなく、
ｎは、２３℃における粘度が２０〜１，０００，０００ｍＰａ・ｓとなる数である）で示されるケイ素官能性基含有ポリマーである、請求項１〜４のいずれか１項記載の室温硬化性組成物。
【請求項７】
さらに、（Ｃ）Ｒ５4-e ＳｉＺｅ  ・・・・・・・・・・・・・・・（１２）
（式中、
Ｒ５は、互いに独立して、置換又は非置換の炭素数１〜２０の炭化水素基であり、
Ｚは、加水分解性基であり、
ｅは、２、３又は４である）で示されるシラン化合物を含む、請求項１〜６のいずれか１項記載の室温硬化性組成物。
【請求項８】
請求項１〜７のいずれか１項記載の室温硬化性組成物を用いた接着剤。
【請求項９】
請求項１〜７のいずれか１項記載の室温硬化性組成物を用いたシーリング材。
【請求項１０】
請求項１〜７のいずれか１項記載の室温硬化性組成物を用いたコーティング材。
【発明の詳細な説明】
【技術分野】
【０００１】
本発明は、水酸基及び加水分解性基から選ばれるケイ素官能性基を少なくとも１個有するケイ素官能性基含有ポリマーを含む、室温硬化性組成物及びその使用に関する。
【背景技術】
【０００２】
常温で液状のケイ素官能性基含有ポリマー組成物のうち、空気中の水分（湿分）と接触することにより硬化してゴム状弾性体を生じるものは、ベースポリマー、架橋剤、硬化触媒等を使用直前に秤量したり、混合したりする煩雑さがなく、配合上のミスを生じることがない上に、接着性に優れているため、電気・電子工業における接着剤やコーティング材等として、また建築・土木分野におけるシーリング材等として広く用いられている。
【０００３】
このようなケイ素官能性基含有ポリマー組成物においては、一般に、硬化触媒として、例えば、テトラブチルチタナート等のチタン系エステル類；ジブチルスズジラウラート等の有機スズ化合物類；オクチル酸スズ等のカルボン酸スズ塩類；アルミニウムトリアセチルアセトナートの有機アルミニウム化合物類等の金属系触媒が使用される。
【０００４】
中でも、カルボン酸スズ塩又は有機スズ化合物等のスズ系触媒が特に好ましいとされているが、近年、環境への配慮等から、スズ系触媒の代替となる硬化触媒の開発が期待されており、例えば、ケイ素官能性基含有ポリオルガノシロキサン組成物においては、チタン系触媒やジルコニウム系触媒が用いられるようになっている。しかしながら、これらは、スズ系触媒と比較して、触媒活性の面で劣り、一方、配合量を多くすると着色や経済的面での不具合を生じる場合もある。
【０００５】
また、硬化触媒として、ルイス酸及び／又はその錯体を用いることにより、硬化性を改善する提案がなされており、中でも、ルイス酸として金属塩化物もしくはその錯体として三フッ化ホウ素及び／又はそのアミン錯体が有効であることが示されている（例えば、特許文献１参照）。しかしながら、組成物の硬化速度、深部硬化性、接着性については改善の余地があった。
【特許文献１】特開２００５−５４１７４号公報
【発明の開示】
【発明が解決しようとする課題】
【０００６】
本発明は、これらの問題を解決するためになされたもので、室温で硬化し、十分な硬化速度を有するとともに、良好な深部硬化性及び接着性を示す、ケイ素官能性基含有ポリマーを含む、室温硬化性組成物を提供することを目的とする。
【課題を解決するための手段】
【０００７】
本発明は、（Ａ）水酸基及び加水分解性基から選ばれるケイ素官能性基を少なくとも１個有するケイ素官能性基含有ポリマー  １００重量部、並びに（Ｂ）白金含有化合物、ロジウム含有化合物、イリジウム含有化合物及びパラジウム含有化合物から選ばれる硬化触媒  金属換算で０．０００１〜２重量部を含む、室温硬化性組成物に関し、当該室温硬化性組成物を用いた接着剤、シーリング材、コーティング材に関する。
【発明の効果】
【０００８】
本発明によれば、室温で硬化し、十分な硬化速度を有するとともに、良好な深部硬化性及び接着性を示す、ケイ素官能性基含有ポリマーを含む、室温硬化性組成物を提供することができる。
【発明を実施するための最良の形態】
【０００９】
以下、本発明の実施の形態について説明する。
【００１０】
（Ａ）成分
（Ａ）成分であるケイ素官能性基含有ポリマーは、水酸基及び加水分解性基から選ばれるケイ素官能性基を少なくとも１個有するポリマーであれば、特に限定されない。水酸基及び加水分解性基から選ばれるケイ素官能性基は、ポリマー中のケイ素原子に結合しており、シロキサン結合の形成により架橋することができる。ポリマーの主骨格としては、ポリエーテル、ポリエステル、ポリオレフィン、ビニル系ポリマー、ポリシロキサン等が挙げられる。得られる硬化物に柔軟性を付与しやすい点から、主骨格がポリエーテル又はポリシロキサンのものが好ましい。
【００１１】
（Ａ）成分は、ケイ素官能性基を、分子中に、２個以上有することが好ましい。ケイ素官能性基に関して、加水分解性基としては、メトキシ、エトキシ、プロポキシ、ブトキシ、メトキシエトキシ等のアルコキシ基；２−メトキシ−エトキシ、２−エトキシ−エトキシのような、アルコキシ基等で置換された置換アルコキシ基；プロペノキシ、イソブテニルオキシ、１−エチル−２−メチルビニルオキシ等のアルケニルオキシ基；ジメチルケトオキシム、メチルエチルケトオキシム、メチルブチルケトオキシム、ジエチルケトオキシム、シクロペンタノオキシム、シクロヘキサノオキシム等のケトオキシム基；アセトキシ、プロピオノキシ、ブチロイロキシ、ベンゾイル等のアシルオキシ基；Ｎ−メチルアミノ、Ｎ−エチルアミノ、Ｎ−プロピルアミノ、Ｎ−ブチルアミノ、Ｎ，Ｎ−ジメチルアミノ、Ｎ，Ｎ−ジエチルアミノ、シクロヘキシルアミノ等のアミノ基；Ｎ−メチルアセトアミド、Ｎ−メチルベンズアミド等のアミド基；Ｎ，Ｎ−ジメチルアミノキシ、Ｎ，Ｎ−ジエチルアミノキシ等のアミノキシ基；イソシアナト基、α−シリルエステル基、プロピレングリコールモノメチルエーテル基、塩素原子等のハロゲン原子等が挙げられる。中でも、アルコキシ基、アルケニルオキシ基、ケトオキシム基、アシルオキシ基、α−シリルエステル基、プロピレングリコールモノメチルエーテル基が好ましく、特に、メトキシ、エトキシ、ジメチルケトオキシム、メチルエチルケトオキシム、メチルブチルケトオキシム、α−シリルエステル基、プロピレングリコールモノメチルエーテル基が好ましい。
【００１２】
（Ａ）成分は、２３℃における粘度が２０〜１,０００,０００ｍＰａ・ｓであるものが好ましい。粘度がこの範囲にあると、硬化前の作業性が良好であり、かつ硬化後に十分なゴム弾性を示す傾向にある。２３℃における粘度は、より好ましくは１００〜１００,０００ｍＰａ・ｓである。
【００１３】
具体的には、２３℃における粘度が２０〜１,０００,０００ｍＰａ・ｓであり、式（１）：
【００１４】
【化４】
2010111744.tif 000002
【００１５】
（式中、
Ｒ1 及びＲ2 は、それぞれ独立に、置換又は非置換の炭素数１〜２０の炭化水素基であるか、あるいは（Ｒ’）３ ＳｉＯ−（Ｒ’は、それぞれ独立に、置換又は非置換の炭素数１〜２０の炭化水素基である）であり、
Ｘは、それぞれ独立に、水酸基又は加水分解性基であり、
ａは、０、１、２又は３であり、ｂは、０、１又は２であり、ａとｂとが同時に０になることはなく、
ｍは、０〜１９の整数である）
で示される基を少なくとも１個有し、かつ主骨格が、ポリエーテル、ポリエステル、ポリオレフィン、ビニル系ポリマー及びポリシロキサンから選ばれる、ケイ素官能性基含有ポリマーが挙げられる。
【００１６】
Ｒ1 、Ｒ2 、Ｒ’に関して、炭素数１〜２０の炭化水素基としては、炭素数１〜２０のアルキル基、炭素数２〜２０のアルケニル基、炭素数３〜２０のシクロアルキル基、炭素数６〜２０のアリール基、炭素数７〜２０のアラルキル基が挙げられ、これらは、ハロゲン（フルオロ、クロロ、ブロモ等）又はシアノ基等の置換基で置換されていてもよい。
【００１７】
炭素数１〜２０のアルキル基としては、炭素数１〜１０のアルキル基が好ましく、より好ましくは、炭素数１〜８のアルキル基である。具体的には、メチル基、エチル基、プロピル基、ブチル基、ヘキシル基等が挙げられる。
【００１８】
炭素数２〜２０のアルケニル基としては、炭素数２〜１０のアルケニル基が好ましく、より好ましくは、炭素数２〜８のアルケニル基であり、ビニル基、アリル基、ブテニル基、ヘキセニル基が挙げられる。
【００１９】
炭素数３〜２０のシクロアルキル基としては、シクロへキシル基等が挙げられる。
【００２０】
炭素数６〜２０のアリール基としては、フェニル基、トリル基等が挙げられる。
【００２１】
炭素数７〜２０のアラルキル基としては、ベンジル基、２−フェニルエチル基、２−フェニルプロピル基等のアラルキル基等が挙げられる。
【００２２】
ハロゲン又はシアノ基で置換された炭化水素基としては、クロロメチル基、トリフルオロプロピル基、シアノエチル基等が挙げられる。
【００２３】
Ｒ1 、Ｒ2 、Ｒ’としては、メチル基、フェニル基、ビニル基、トリフルオロプロピル基が好ましい。
【００２４】
Ｘに関して、加水分解性基としては、メトキシ、エトキシ、プロポキシ、ブトキシ、メトキシエトキシ等のアルコキシ基；２−メトキシ−エトキシ、２−エトキシ−エトキシのような、アルコキシ基等で置換された置換アルコキシ基；プロペノキシ、イソブテニルオキシ、１−エチル−２−メチルビニルオキシ等のアルケニルオキシ基；ジメチルケトオキシム、メチルエチルケトオキシム、メチルブチルケトオキシム、ジエチルケトオキシム、シクロペンタノオキシム、シクロヘキサノオキシム等のケトオキシム基；アセトキシ、プロピオノキシ、ブチロイロキシ、ベンゾイル等のアシルオキシ基；Ｎ−メチルアミノ、Ｎ−エチルアミノ、Ｎ−プロピルアミノ、Ｎ−ブチルアミノ、Ｎ，Ｎ−ジメチルアミノ、Ｎ，Ｎ−ジエチルアミノ、シクロヘキシルアミノ等のアミノ基；Ｎ−メチルアセトアミド、Ｎ−メチルベンズアミド等のアミド基；Ｎ，Ｎ−ジメチルアミノキシ、Ｎ，Ｎ−ジエチルアミノキシ等のアミノキシ基；イソシアナト基、α−シリルエステル基、プロピレングリコールモノメチルエーテル基、塩素原子等のハロゲン原子等が挙げられる。
【００２５】
中でも、アルコキシ基、アルケニルオキシ基、ケトオキシム基、アシルオキシ基、α−シリルエステル基、プロピレングリコールモノメチルエーテル基が好ましく、特に、メトキシ、エトキシ、ジメチルケトオキシム、メチルエチルケトオキシム、メチルブチルケトオキシム、α−シリルエステル基、プロピレングリコールモノメチルエーテル基が好ましい。
【００２６】
ａは、２又は３が好ましく、ｂは、１又は２が好ましく、ｍは、０〜５が好ましい。
【００２７】
（Ａ）成分としては、２３℃における粘度が２０〜１,０００,０００ｍＰａ・ｓであり、ポリオキシプロピレンポリオールとγ−イソシアナトプロピルトリアルコキシシランとをウレタン化反応させて得られ、式（２）：
【００２８】
【化５】
2010111744.tif 000003
【００２９】
（式中、Ｒ3は、互いに独立して、炭素数１〜４のアルキル基である）で示される基を少なくとも１個有する、ケイ素官能性基含有ポリマーが挙げられ、このポリマーは、組成物の深部硬化性及び接着性の点から好ましい。Ｒ3は、例えばメチル基、エチル基、プロピル基又はブチル基であり、好ましくはメチル基である。Ｒ3は、すべてが同一であることが好ましい。
【００３０】
上記のポリオキシプロピレンポリオールは、複数のオキシプロピレン単位を有するポリオールであり、２３℃における粘度が２０〜１，０００，０００ｍＰａ・ｓのものが好ましく、より好ましくは、５００〜２００，０００ｍＰａ・ｓのものである。具体的には、ポリオキシプロピレンジオール、ポリオキシプロピレントリオール、ポリオキシプロピレンテトラオール等のポリオキシプロピレンポリオール類；ポリオキシ（プロピレン・エチレン）共重合型ポリオール等のポリオキシプロピレンと他のアルキレンとの共重合型ポリオールで、オキシプロピレン単位が５０モル％を超えるポリオール類；及びポリオキシプロピレンポリオールをジイソシアナト類等でジャンピングさせることにより高分子化した実質的なポリオキシプロピレンポリオール類が挙げられる。なお、ポリオキシプロピレンと他のアルキレンとの共重合型ポリオールにおいては、ブロック型ポリマーであっても、ポリオキシプロピレンポリオールに他のアルキレンオキシドを付加させたものでもよい。
【００３１】
分子末端が水酸基であるポリオキシプロピレンポリオールが好ましい。速硬化性と保存安定性の点から、２３℃における粘度が２０〜１，０００，０００ｍＰａ・ｓのポリオキシプロピレンジオールが好ましく、より好ましくは５００〜２００，０００ｍＰａ・ｓのポリオキシプロピレンジオールであり、特に好ましくは１，０００〜１００，０００ｍＰａ・ｓのポリオキシプロピレンジオールである。具体的には、プレミノール４０１０、プレミノール４０１９（ともに旭硝子（株）の商品名）等が挙げられる。低分子量のポリオキシプロピレンジオールにジイソシアネートを用いてジャンピング反応させることにより、上記粘度を有するようにしたポリオキシプロピレンジオールも、好適に使用することができる。
【００３２】
γ−イソシアナトプロピルトリアルコキシシランとしては、γ−イソシアナトプロピルトリメトキシシランが好ましい。
【００３３】
ポリオキシプロピレンポリオールとγ−イソシアナトプロピルアルコキシシランの配合割合は特に限定されるものではないが、γ−イソシアネートプロピルトリアルコキシシランのイソシアナト基（ＮＣＯ）の個数と、ポリオキシプロピレンポリオールの水酸基（ＯＨ）の個数との比（以下、ＮＣＯ／ＯＨ比と示す。）が、０．６〜１．２であることが好ましく、より好ましくは０．８〜１．０である。
【００３４】
ウレタン化反応は、ポリオキシプロピレンポリオールとγ−イソシアネートプロピルトリアルコキシシランを混合し、加熱下で（例えば６０〜１００℃の温度で）数時間撹拌することにより行うことができる。この反応は、窒素ガス等の不活性ガス中で行うことが好ましく、反応の促進のために、微量のジブチルスズジラウリレート等のウレタン重合触媒を添加してもよい。
【００３５】
特に好ましくは、主骨格がポリオキシプロピレンであるポリマーであり、式（１０）：
【００３６】
【化６】
2010111744.tif 000004
【００３７】
（式中、
Ｒ3は、互いに独立して、炭素数１〜４のアルキル基であり、
ｐは、１以上の整数であり、好ましくは８０〜３５０である）で示されるケイ素官能性基含有ポリマーである。特に、Ｒ3がすべてメチルであるものが好ましい。
【００３８】
また、（Ａ）成分としては、式（１１）：
【００３９】
【化７】
2010111744.tif 000005
（式中、
Ｒ4 は、それぞれ独立に、置換又は非置換の炭素数１〜２０の炭化水素基であるか、あるいは（Ｒ’）３ ＳｉＯ−（Ｒ’は、それぞれ独立に、置換又は非置換の炭素数１〜２０の炭化水素基である）であり、
Ｙは、それぞれ独立に、水酸基又は加水分解性基であり、
ｃは、０、１、２又は３であり、ｄは、０、１、２又は３であるが、ｃとｄとが同時に３になることはなく、
ｎは、２３℃における粘度が２０〜１，０００，０００ｍＰａ・ｓとなる数である）で示されるケイ素官能性基含有ポリマーが挙げられる。
【００４０】
Ｒ4に関して、炭素数１〜２０の炭化水素基としては、炭素数１〜２０のアルキル基、炭素数２〜２０のアルケニル基、炭素数３〜２０のシクロアルキル基、炭素数６〜２０のアリール基、炭素数７〜２０のアラルキル基が挙げられ、これらは、ハロゲン原子（フッ素原子、塩素原子、臭素原子等）又はシアノ基で置換されていてもよい。
【００４１】
炭素数１〜２０のアルキル基としては、炭素数１〜１０のアルキル基が好ましく、より好ましくは、炭素数１〜８のアルキル基である。具体的には、メチル基、エチル基、プロピル基、ブチル基、ヘキシル基等が挙げられる。
【００４２】
炭素数２〜２０のアルケニル基としては、炭素数２〜１０のアルケニル基が好ましく、より好ましくは、炭素数２〜８のアルケニル基であり、ビニル基、アリル基、ブテニル基、ヘキセニル基が挙げられる。
【００４３】
炭素数３〜２０のシクロアルキル基としては、シクロへキシル基等が挙げられる。
【００４４】
炭素数６〜２０のアリール基としては、フェニル基、トリル基等が挙げられる。
【００４５】
炭素数７〜２０のアラルキル基としては、ベンジル基、２−フェニルエチル基、２−フェニルプロピル基等のアラルキル基等が挙げられる。
【００４６】
ハロゲン原子又はシアノ基で置換された炭化水素基としては、クロロメチル基、トリフルオロプロピル基、シアノエチル基等が挙げられる。
【００４７】
Ｒ4としては、メチル基、フェニル基、ビニル基、トリフルオロプロピル基が好ましい。
【００４８】
Ｙが加水分解性基の場合、メトキシ、エトキシ、プロポキシ、ブトキシ、メトキシエトキシ等のアルコキシ基；プロペノキシ、イソブテニルオキシ、１−エチル−２−メチルビニルオキシ等のアルケニルオキシ基；ジメチルケトオキシム、メチルエチルケトオキシム、メチルブチルケトオキシム、ジエチルケトオキシム、シクロペンタノオキシム、シクロヘキサノオキシム等のケトオキシム基；アセトキシ、プロピオノキシ、ブチロイロキシ、ベンゾイル等のアシルオキシ基；Ｎ−メチルアミノ、Ｎ−エチルアミノ、Ｎ−プロピルアミノ、Ｎ−ブチルアミノ、Ｎ，Ｎ−ジメチルアミノ、Ｎ，Ｎ−ジエチルアミノ、シクロヘキシルアミノ等のアミノ基；Ｎ−メチルアセトアミド、Ｎ−メチルベンズアミド等のアミド基；Ｎ，Ｎ−ジメチルアミノキシ、Ｎ，Ｎ−ジエチルアミノキシ等のアミノキシ基；イソシアナト基、α−シリルエステル基、プロピレングリコールモノメチルエーテル基、塩素原子等のハロゲン原子等が挙げられる。
【００４９】
中でも、アルコキシ基、アルケニルオキシ基、ケトオキシム基、アシルオキシ基、α−シリルエステル基、プロピレングリコールモノメチルエーテル基が好ましく、特に、メトキシ、エトキシ、ジメチルケトオキシム、メチルエチルケトオキシム、メチルブチルケトオキシム、α−シリルエステル基、プロピレングリコールモノメチルエーテル基が好ましい。
【００５０】
ｃは、０又は１が好ましく、ｄは、０又は１が好ましい。
【００５１】
ｎは、重合度に相当する数であって、取扱いの容易さ、組成物の流動性、硬化後の物性等から、（Ａ）成分の２３℃における粘度を２０〜１，０００，０００ｍＰａ・ｓとするように選ばれ、好ましくは、１００〜２００，０００ｍＰａ・ｓとするように選ばれる。
【００５２】
式（１１）で示されるケイ素官能性基含有ポリマーとして、例えば下記構造のものを挙げることができる。
【００５３】
【化８】
2010111744.tif 000006
【００５４】
（Ｒ４及びｎは、上記のとおりであり、Ｙは加水分解性基である。）
好ましくは、下記構造のものである。
【００５５】
【化９】
2010111744.tif 000007
【００５６】
（ｎは、上記のとおりである。）
【００５７】
（Ａ）成分は、単独でも、２種以上を併用してもよい。
【００５８】
（Ｂ）成分
（Ｂ）成分である硬化触媒は、白金含有化合物、ロジウム含有化合物、パラジウム含有化合物及びイリジウム含有化合物から選ばれる化合物である。いわゆる白金系触媒は、付加型の硬化性ポリオルガノシロキサン組成物の触媒として知られているが、意外にも、白金系触媒に含まれる金属を含有する化合物が、加水分解性基又は水酸基間の縮合反応により硬化する縮合型の組成物の触媒として有効であり、組成物に十分な硬化速度を付与するとともに、良好な深部硬化性及び接着性をもたらすことがわかった。
【００５９】
白金含有化合物としては、塩化白金(IV)酸 [ヘキサクロロ白金(IV)酸六水和物]、塩化白金（IV）水和物、酸化白金、塩化白金（II）酸水和物、塩化ジアミン白金（II）、白金アセチルアセテート、白金カルボニルシクロビニルメチルシロキサン錯体、白金−ジビニルテトラメチルジシロキサン錯体、白金−アルコール錯体、白金−ベンゾニトリル錯体、ジメチルシクロオクタジエン白金（II）、白金−亜リン酸トリフェニル錯体等が挙げられる。
【００６０】
ロジウム含有化合物としては、塩化ロジウム（III）無水物、酸化ロジウム（III）、ロジウム（III）アセチルアセタート、ロジウム（II）アセタート二量体、テトラキス（トリフェニルホスフィン）塩化ロジウム、トリス（ジブチルスルフィド）塩化ロジウム、ロジウム−アルコール錯体、ロジウム−亜リン酸トリフェニル錯体が挙げられる。
【００６１】
パラジウム含有化合物としては、塩化パラジウム（II）、ビスエチレンジアミン塩化パラジウム（II）、酢酸パラジウム、酸化パラジウム、トリス（ジベンジリデンアセトン）ジパラジウム、パラジウム（II）アセタート、アリル塩化パラジウム（II）二量体、ビス（ベンゾニトリル）塩化パラジウム（II）、ビス（ジベンジリデンアセトン）パラジウム(０)、[１，１’−ビス（ジフェニルホスフィノ）フェロセン]塩化パラジウム（II）、ビス（トリフェニルホスフィン）塩化パラジウム（II）、テトラキス（トリフェニルホスフィン）パラジウム（０）、パラジウム−アルコール錯体、パラジウム−亜リン酸トリフェニル錯体等が挙げられる。
【００６２】
イリジウム含有化合物としては、塩化イリジウム、イリジウム−アルコール錯体、イリジウム−亜リン酸トリフェニル錯体等が挙げられる。
【００６３】
硬化触媒の中でも、アルコール錯体又は亜リン酸トリフェニル錯体が好ましい。特に、硬化物の透明性の点から、亜リン酸トリフェニル錯体が好ましい。
【００６４】
中でも、塩化パラジウム、ビス（トリフェニルホスフィン）塩化パラジウム（II）、塩化白金(IV)酸 [ヘキサクロロ白金(IV)酸六水和物]、塩化白金（IV）水和物、塩化白金（II）酸水和物、塩化ジアミン白金（II）、塩化ロジウム（III）無水物、テトラキス（トリフェニルホスフィン）塩化ロジウム、トリス（ジブチルスルフィド）塩化ロジウム、塩化パラジウム（II）、アリル塩化パラジウム（II）二量体、ビス（ジベンゾニトリル）塩化パラジウム（II）、ビス（トリフェニルホスフィン）塩化パラジウム（II）、塩化イリジウムのような塩化物、並びに、これらのアルコール錯体（例えば、オクタノール錯体等）及び亜リン酸錯体が特に好ましい。アルコール錯体及び亜リン酸錯体は、公知の方法で調製することができ、例えば以下のとおりである。
【００６５】
アルコール錯体は、窒素で反応容器内を置換した後、アルコール１００〜１２００重量部に、白金、ロジウム、パラジウム又はイリジウムを含有する塩化物１００重量部を加え、攪拌し、４０〜６０mmHg付近の減圧下において昇温加熱を行い、５５〜６０℃前後で塩化水素ガスの発生を確認しつつ、減圧度を２５〜３５mmHgに近づける。その後、液温７５〜８０℃、減圧度２０〜３０mmHgにて、反応の経過を残存塩素量で把握しながら加熱減圧攪拌を行った後、冷却して、錯体溶液として得ることができる。
【００６６】
また、亜リン酸トリフェニル錯体は、窒素で反応容器内を置換した後、イソプロパノール２００〜４００重量部に、白金、ロジウム、パラジウム又はイリジウムを含有する塩化物１００重量部を加え撹拌し、次いで、亜リン酸トリフェニル１００〜２００重量部を添加し、液温８０〜９０℃にて加熱攪拌を行った後、冷却して、錯体溶液として得ることができる。
【００６７】
また、硬化触媒は、アルコール溶液（例えば、オクタノール溶液）、亜リン酸トリフェニル溶液として使用することもできる。硬化触媒は単独で使用してもよく、２種類以上を併用してもよい。
【００６８】
本発明の組成物において、（Ｂ）成分は、（Ａ）成分１００重量部に対して、金属換算で、０．０００１〜２重量部であり、より好ましくは０．０００３〜１重量部である。ここで、金属換算とは、（Ｂ）成分に含まれる、白金原子、ロジウム原子、パラジウム原子及びイリジウム原子の重量をいうこととする。
【００６９】
本発明の組成物には、架橋性の向上、接着（密着）性向上、浸水性を含む耐久接着性向上の目的で、（Ｃ）シラン化合物をさらに含むことができる。（Ｃ）成分としては、式（１２）：
【００７０】
Ｒ５ 4-e ＳｉＺe    ・・・・・・・・・・・・・・・・（１２）
（式中、
Ｒ５は、互いに独立して、置換又は非置換の炭素数１〜２０の炭化水素基であり、
Ｚは、加水分解性基であり、
ｅは、２、３又は４である）で示されるシラン化合物が挙げられる。
【００７１】
Ｒ4の炭素数１〜２０の炭化水素基としては、式（１）のＲ１で例示された炭素数１〜２０の炭化水素基が挙げられ、入手のしやすさと、優れた架橋反応速度が得られることから、メチル基又はビニル基が好ましい。これらは、置換又は非置換のアミノ基、エポキシ基、イソシアナト基、（メタ）アクリロキシ基、メルカプト基又はハロゲン原子で置換されていてもよい。
【００７２】
Ｚの加水分解性基としては、式（１）のＸの例示が適用される。式（１２）のシラン化合物のうち、ｅが２のシラン化合物は、ｅが３及び／又は４のシラン化合物と併用することが好ましい。
【００７３】
具体的には、テトラメトキシシラン、メチルトリメトキシシラン、ビニルトリメトキシシラン、フェニルトリメトキシシラン、メチルビニルジメトキシシラン、テトラエトキシシラン、メチルトリエトキシシラン、ビニルトリエトキシシラン、フェニルトリエトキシシラン、テトラプロポキシシラン、テトライソプロポキシシラン及びそれらの部分加水分解縮合物のようなアルコキシ基含有シラン化合物；テトラキス（２−エトキシエトキシ）シラン、メチルトリス（２−メトキシエトキシ）シラン、ビニル（２−エトキシエトキシ）シラン、フェニルトリス（２−メトキシエトキシ）シラン及びそれらの部分加水分解縮合物のような置換アルコキシ基含有シラン化合物；メチルトリイソプロペノキシシラン、ビニルトリイソプロペノキシシラン、フェニルトリイソプロペノキシシラン、ジメチルジイソプロペノキシシラン、メチルビニルジイソプロペノキシシラン及びそれらの部分加水分解縮合物のようなエノキシ基含有シラン化合物；テトラ（メチルエチルケトキシマト）シラン、メチルトリス（メチルエチルケトキシマト）シラン、ビニルトリス（メチルエチルケトキシマト）シラン、メチルビニルビス（メチルエチルケトキシマト）シラン及びそれらの部分加水分解縮合物のようなケトオキシム基含有シラン化合物；メチルトリアセトキシシラン、ビニルトリアセトキシシラン及びそれらの部分加水分解縮合物のようなアシロキシ基含有シラン化合物等が例示される。これらのうち、eが２であるシラン化合物は、eが３又は４であるシラン化合物と併用されることが好ましい。
【００７４】
中でも、合成が容易で、組成物の保存安定性を損なうことなく、しかも大きな架橋反応速度、硬化速度を与えることを考慮すると、テトラメトキシシラン、テトラエトキシシラン、メチルトリメトキシシラン、ビニルトリメトキシシラン、テトラエトキシシラン、テトラプロポキシシラン、メチルトリス（イソプロペノキシ）シラン、ビニルトリス（イソプロペノキシ）シラン、メチルトリス（メチルエチルケトキシマト）シラン、ビニルトリス（メチルエチルケトキシマト）シラン、メチルトリアセトキシシラン、ビニルトリアセトキシシラン及びそれらの部分加水分解縮合物を用いることが好ましい。また、昨今の作業環境の観点から、アルコキシ基含有シラン化合物及びエノキシ基含有シラン化合物が好ましい。
【００７５】
また、Ｒ５が置換された炭化水素基の場合、置換又は非置換のアミノ基、エポキシ基、イソシアナト基、（メタ）アクリロキシ基、メルカプト基又はハロゲン原子で置換されたアルキル基やフェニル基が例示され、このような置換アルキル基としては、置換メチル、３−置換プロピル、４−置換ブチルが挙げられる。合成が容易なことから、３−置換プロピル基が好ましい。
【００７６】
具体的には、３−アミノプロピルトリメトキシシラン、３−アミノプロピルトリエトキシシラン、３−アミノプロピルトリイソプロポキシシラン、３−アミノプロピルトリアセトアミドシラン、Ｎ−（２−アミノエチル）−３−アミノプロピルトリメトキシシラン、Ｎ−（２−アミノエチル）−３−アミノプロピルトリエトキシシラン、Ｎ−メチル−３−アミノプロピルトリメトキシシラン、Ｎ−フェニル−３−アミノプロピルトリメトキシシラン、Ｎ，Ｎ−ジメチル−３−アミノプロピルトリメトキシシランのような置換又は非置換のアミノ基含有シラン化合物；３−グリシドキシトリメトキシシラン、３−グリシドキシメチルジメトキシシラン、３，４−エポキシシクロヘキシルエチルトリメトキシシランのようなエポキシ基含有シラン化合物；３−イソシアナトプロピルトリメトキシシラン、３−イソシアナトプロピルメチルジメトキシシランのようなイソシアナト基含有シラン化合物；３−アクリロキシプロピルトリメトキシシラン、３−メタクリロキシプロピルトリメトキシシラン、３−アクリロキシプロピルメチルジメトキシシラン、３−メタクリロキシプロピルメチルジメトキシシランのような（メタ）アクリロキシ基含有シラン化合物；３−メルカプトプロピルトリメトキシシランのようなメルカプト基含有シラン化合物；及び３−クロロプロピルトリメトキシシランのようなハロゲン原子含有シラン化合物が例示される。このような置換された炭化水素基を含有するシラン化合物や前記のビニル基含有シラン化合物は、炭素官能性シランであって、これらを配合することにより、組成物が硬化する際の各種基材への接着性を向上させることができる。これらのうち、組成物の硬化性及び接着性を向上させる効果や、その発現性の速いことから、置換又は非置換のアミノアルキル基含有シラン化合物を用いることが好ましい。これらの化合物は、速硬化性と同時に、優れた保存安定性を与える利点を有している。
【００７７】
（Ｃ）成分は、（Ａ）成分１００重量部に対して０．０５〜２５重量部が好ましい。この範囲であれば、接着性の向上効果が十分で、作業性にも優れ、黄変現象も生じにくい。
【００７８】
本発明の組成物は、接着性、保存安定性の改良等の目的に応じて、適宜、エポキシ樹脂とその硬化剤、充填材、可塑剤、粘性改良剤、その他の添加剤等を含むことができる。
【００７９】
エポキシ樹脂としては、従来から公知のものを広く使用することができる。例えば、ビスフェノールＡ型エポキシ樹脂、ビスフェノールＦ型エポキシ樹脂、テトラブロモビスフェノールＡのグリシジルエーテル等の難燃型エポキシ樹脂、ノボラック型エポキシ樹脂、水添ビスフェノールＡ型エポキシ樹脂、ビスフェノールＡプロピレンオキシド付加物のグリシジルエーテル型エポキシ樹脂、ジグリシジル−ｐ−オキシ安息香酸、フタル酸ジグリシジルエステル、テトラヒドロフタル酸ジグリシジルエステル、ヘキサヒドロフタル酸ジグリシジルエステル等のフタル酸ジグリシジルエステル系エポキシ樹脂、ｍ−アミノフェノール系エポキシ樹脂、ジアミノジフェニルメタン系エポキシ樹脂、ウレタン変性エポキシ樹脂、各種脂環式エポキシ樹脂、Ｎ，Ｎ−ジグリシジルアニリン、Ｎ，Ｎ−ジグリシジル−ｏ−トルイジン、トリグリシジルイソシアヌレート、ポリアルキレングリコールジグリシジルエーテル、グリセリン等の多価アルコールのグリシジルエーテル、ヒダントイン型エポキシ樹脂、石油樹脂等の不飽和重合体のエポキシ化物等を挙げることができる。これらのエポキシ樹脂の中でも、分子中にエポキシ基を少なくとも２個含有するものが、硬化に際し反応性が高く、また硬化物が３次元的網目を作り易い等の点から好ましい。さらに好ましいエポキシ樹脂としては、ビスフェノールＡ型エポキシ樹脂、ビスフェノールＦ型エポキシ樹脂、ノボラック型エポキシ樹脂及びフタル酸ジグリシジルエステル系エポキシ樹脂を例示することができる。
【００８０】
エポキシ樹脂は、（Ａ）成分１００重量部に対して、１〜１００重量部であることが好ましく、より好ましくは１０〜１００重量部である。
【００８１】
エポキシ樹脂の硬化剤としては、例えば、トリエチレンテトラミン、テトラエチレンペンタミン、ジエチルアミノプロピルアミン、Ｎ−アミノエチルピペラジン、ｍ−キシリレンジアミン、ｍ−フェニレンジアミン、ジアミノジフェニルメタン、ジアミノジフェニルスルホン、イソホロンジアミン、２，４，６−トリス（ジメチルアミノメチル）フェノール等のアミン類、第３級アミン塩類、ポリアミド樹脂類、ケチミン類、アルジミン類、エナミン類等の潜伏性硬化剤、イミダゾール類、ジシアンジアミド類、三フッ化ホウ素錯化合物類、無水フタル酸、ヘキサヒドロ無水フタル酸、テトラヒドロ無水フタル酸、エンドメチレンテトラヒドロ無水フタル酸、ドデシニル無水コハク酸、無水ピロメリット酸、無水クロレン酸等の無水カルボン酸類、アルコール類、フェノール類、カルボン酸類等を挙げることができる。エポキシ樹脂の硬化剤は、エポキシ樹脂１００重量部に対して、０．２〜２０重量部であることが好ましく、より好ましくは０．５〜５．０重量部である。
【００８２】
充填材としては、従来から公知の充填材を広く使用することができ、具体的にはフュームドシリカ、沈降性シリカ、無水ケイ酸、含水ケイ酸及びカーボンブラック等の補強性充填材、炭酸カルシウム、炭酸マグネシウム、ケイソウ土、焼成クレー、クレー、タルク、酸化チタン、ベントナイト、有機ベントナイト、酸化第二鉄、酸化亜鉛、活性亜鉛華、及びガラスバルーン等の非補強性充填材、石綿、ガラス繊維及びフィラメント等の繊維状充填材等を例示することができる。充填材は、（Ａ）成分１００重量部に対して、０．１〜２００重量部であることが好ましく、より好ましくは、１．０〜１２０重量部である。
【００８３】
可塑剤としては、例えば、フタル酸ジオクチル、フタル酸ジブチル、フタル酸ブチルベンジル等のフタル酸エステル類；アジピン酸ジオクチル、コハク酸イソデシル、セバシン酸ジブチル、オレイン酸ブチル等の脂肪族カルボン酸エステル；ペンタエリトリトールエステル等のグリコールエステル類；リン酸トリオクチル、リン酸トリクレジル等のリン酸エステル類；エポキシ化大豆油、エポキシステアリン酸ベンジル等のエポキシ可塑剤；塩素化パラフィン等を、単独で又は２種以上混合して使用することができる。また、ポリオキシプロピレンモノオール、ポリオキシプロピレンジオール及びその末端変性物等も使用することができる。末端変性物には、例えば、末端水酸基がアルコキシ基、アルケニルオキシ基に変性された化合物や、ウレタン結合、エステル結合、尿素結合又はカーボネート結合を介して炭化水素基で封鎖された化合物等が挙げられる。可塑剤は、（Ａ）成分１００重量部に対して、１〜１５０重量部であることが好ましく、より好ましくは、１〜１００重量部である。
【００８４】
粘性改良剤としては、水添ヒマシ油、ジベンジリデンソルビトール、トリベンジリデンソルビトール等のゲル化剤、アマイドワックス等の脂肪酸アミド化物が例示される。粘性改良材は、（Ａ）成分１００重量部に対して、０．１〜２０重量部であることが好ましく、より好ましくは、０．２〜１０重量部である。
【００８５】
その他の添加剤としては、例えば顔料、各種の老化防止剤、紫外線吸収剤等が挙げられる。
【００８６】
本発明の組成物は、（Ａ）成分及び（Ｂ）成分、並びに場合によって（Ｃ）成分をはじめとする任意成分を、湿気を遮断した状態で混合することにより得られる。得られた組成物は、密閉容器中でそのまま貯蔵し、使用時に空気中の水分にさらすことによって始めて硬化させる、いわゆる１包装型室温硬化性組成物として使用することもできるし、例えば、（Ｃ）成分を配合するような場合は、（Ｂ）成分を配合した組成物と、（Ｃ）成分を配合した組成物として調製し、適宜複数の容器に別々に分けて貯蔵し、使用時にこれらを混合する、いわゆる多包装型室温硬化性組成物として用いることもできる。
【００８７】
本発明の組成物は、空気中の水分と接触することにより、室温で硬化するが、その際、十分な硬化速度を有するとともに、良好な深部硬化性及び接着性を示す。これらの特性から、電気・電子工業における弾性接着剤やコーティング材等として、また建築・土木分野におけるシーリング材等として好適である。
【実施例】
【００８８】
以下、実施例により、発明を具体的に説明するが、本発明は実施例に限定されるものではない。実施例中、粘度は、２３℃、相対湿度（ＲＨ）５０％で、２３℃における回転粘度計（ＶＩＳＭＥＴＲＯＮ （ＶＤＡ型）：芝浦システム株式会社製）で測定した値である。
【００８９】
表１に示す配合割合で、各成分を自転・公転式スーパーミキサー（株式会社シンキー製）で速やかに混合し、実施例及び比較例の各組成物を得た。
【００９０】
ケイ素官能性基含有ポリマー１：１０，５００ｍＰａ・ｓであるα，ω−ビス（トリメトキシシロキシ）ポリジメチルシロキサン
ケイ素官能性基含有ポリマー２：１０，８００ｍＰａ・ｓであるα，ω−ビス（メチルジメトキシシロキシ）ポリジメチルシロキサン
ケイ素官能性基含有ポリマー３：１４，８００ｍＰａ・ｓであるα，ω−ビス（トリメトキシシリルプロピルアミド）ポリプロピレンオキシド
【００９１】
硬化触媒１：塩化白金（IV）酸オクタノール錯体
窒素で反応容器内を置換した後、オクタノール３００ｇに塩化白金（IV）酸３０ｇを加え、攪拌し、６０mmHg付近の減圧下において昇温加熱を行い、６０℃前後で塩化水素ガスの発生を確認しつつ、減圧度を３０mmHgに近づける。その後、液温８０℃、減圧度２５〜３０mmHgにて、反応の経過を残存塩素量で把握しながら２４時間加熱減圧攪拌を行った後、冷却して、目的の錯体溶液を得た。
硬化触媒２：塩化白金（IV）酸亜リン酸トリフェニル錯体
窒素で反応容器内を置換した後、イソプロパノール７５ｇに塩化白金（IV）酸２５ｇを加え１５分間攪拌を行った。次いで、亜リン酸トリフェニル５０ｇを添加し、液温８０〜９０℃にて加熱攪拌を行った。反応溶液の色が赤橙色から黄色に変化した時点を反応の終点として、所望の錯体溶液を得た。
硬化触媒３：塩化ロジウム（III）亜リン酸トリフェニル錯体
窒素で反応容器内を置換した後、イソプロパノール７．５ｇに塩化ロジウム１．２７ｇを加え１５分間攪拌を行った。次いで、亜リン酸トリフェニル６ｇを添加し、液温８０〜９０℃にて加熱攪拌を１２時間行い、反応溶液の色が淡色に変化した時点を反応の終点として、所望の錯体溶液を得た。
硬化触媒４：塩化パラジウム（II）亜リン酸トリフェニル錯体
窒素で反応容器内を置換した後、イソプロパノール７．５ｇに塩化パラジウム１．１ｇを加え１５分間攪拌を行った。次いで、亜リン酸トリフェニル６．２ｇを添加し、液温８０〜９０℃にて加熱攪拌を１２時間行い、反応溶液の色が淡色に変化した時点を反応の終点として、所望の錯体溶液を得た。
硬化触媒５：塩化イリジウム亜リン酸トリフェニル錯体
窒素で反応容器内を置換した後、イソプロパノール７．５ｇに塩化イリジウム２．４ｇを加え１５分間攪拌を行った。次いで、亜リン酸トリフェニル９．５ｇを添加し、液温８０〜９０℃にて加熱攪拌を１２時間行い、反応溶液の色が淡色に変化した時点を反応の終点として、所望の錯体溶液を得た。
スズ系触媒:ジブチルスズジラウラート（日東化成株式会社製  ネオスタンU-100）
チタン系触媒：ジイソプロポキシビス（エチルアセチルアセタート）チタン（マツモトファインケミカル株式会社製  オルガチックスTC-750）
ジルコニウム系触媒：ジブトキシビス（エチルアセチルアセタート）ジルコニウム（マツモトファインケミカル株式会社製  オルガチックスZC-580）
三フッ化ホウ素モノエチルアミン錯体（ステラ ケミファ株式会社製）
三フッ化ホウ素ピペリジン錯体（ステラ ケミファ株式会社製）
【００９２】
シラン化合物１：３−イソシアナトプロピルトリメトキシシラン（モメンティブ・パフォーマンス・マテリアルズ・ジャパン製  A-link35）
シラン化合物２：３−イソシアナトプロピルトリエトキシシラン（モメンティブ・パフォーマンス・マテリアルズ・ジャパン製  A-link25）
シラン化合物３：Ｎ−（２−アミノエチル）−３−アミノプロピルトリメトキシシラン（モメンティブ・パフォーマンス・マテリアルズ・ジャパン製  SILQUEST A-1120）
【００９３】
実施例及び比較例の各組成物について、指触乾燥時間、深部硬化性、接着性、保存安定性を測定した。結果を表２に示す。
（外観）：２ｍｍ厚のシート状の塗布し、硬化後目視にて評価した。
（深部硬化性）：５０ｍｌのポリスチレン製カップに組成物を注入し、２３℃、５０％ＲＨの雰囲気下に放置し、所定時間後に空気に触れた上面から内部までの硬化した深さを測定した。
（指触乾燥時間）：組成物を２３℃,５０％ＲＨの雰囲気に曝した後、指で表面に接触して乾燥状態にあることを確認するに至る時間を測定した。
（接着性）：組成物を被着体上にビード状に塗布し、２３℃、５０％ＲＨの雰囲気下に７日間放置後、指で剥離させた際の接着界面の接着状況を観察し、被着体上に残存する組成物が占める割合を％で表示した。
（保存安定性）：組成物を１００ｇチューブに充填し密閉状態で、７０℃の雰囲気下で１０日間加熱促進劣化を行い、その後、組成物の外観、深部硬化性及び指触乾燥時間を上記と同様にして評価した。
【００９４】
【表１】
2010111744.tif 000008
【００９５】
【表２−１】
2010111744.tif 000009
【表２−２】
2010111744.tif 000010
【００９６】
実施例１〜１２の室温硬化性組成物は、初期及び加熱促進劣化後のいずれにおいても、深部硬化性に優れ、指触乾燥時間も短かった。特に、ポリエーテル系のケイ素官能含有ポリマー３を使用した各例は、接着性に優れ、さらにシラン化合物を配合することにより、一層の接着性の改善が見られた。特に、亜リン酸トリフェニル錯体を使用した各例は、初期及び加熱促進劣化後のいずれにおいても透明で外観に優れていた。一方、比較例１〜１１の室温硬化性組成物は、初期の深部硬化性、接着性に劣り、また加熱促進劣化後、深部硬化性の低下がみられた。
【産業上の利用可能性】
【００９７】
本発明の組成物は、空気中の水分と接触することにより、室温で硬化するが、その際、十分な硬化速度を有するとともに、良好な深部硬化性及び接着性を示す。これらの特性から、電気・電子工業における接着剤やコーティング材等として、また建築・土木分野におけるシーリング材等として好適である。